La présente invention a trait à un nouveau combustible à base de charbon de bois. Elle s'applique notamment aux combustibles pour barbecue. On sait que depuis longtemps on a utilisé le charbon de bois comme matériau combustible. De manière commune, ce charbon est obtenu par pyrolyse du bois. On a aussi cherché depuis longtemps à tirer le meilleur emploi des fines de charbon en les agglomérant sous forme de briquettes. Pourtant ce matériau de combustion nta pas connu le succès escompté sauf dans des cas particuliers, cet insuccès relatif est certainement dû tant à sa présentation qui en rend la manipulation peu pratique, qurà ses performances techniques qui doivent soutenir la comparaison avec d'autres combustibles considérés comme plus nobles. Or la présente invention a pour objet un nouveau matériau combustible à base de charbon de bois qui allie une présentation facile à des performances excellentes qui en rendent l'utilisation avantageuse. Ce matériau se caractérise par le fait qu'il est constitué par un mélange d'aggloméré de fines et de charbon de bois de basse densité par rapport à l'aggloméré de fines. L'aggloméré selon l'invention est constitué par un mélange intime de fines de charbon de bois de granulométrie compriseentre 0,1 et 6 mm, liées avec au moins un liant du groupe de l'amidon insoluble et d'un silicate de sodium soluble au taux de 5 à 20%, en présence d'eau dont la teneur varie de IO à 20% du mélange précédent. De manière à ramener la teneur en eau à moins de 4% d'eau on fait subir à un tel aggloméré un traitement thermique à une température cJmprise entre IIO et I500C. Le produit obtenu à une densité comprise entre 0,35 et 0,45 et une résistance à l'écrasement de 5 à I5 kg/cm2. De plus il présente à une bonne tenue à l'eau et une excellente résistance à l'attrition. On mélange de I5 à 40% en poids d'un tel aggloméré avec 85 à 60% d'un charbon de bois à basse densité obtenue par exemple par un traitement de pyrolyse. Avantageusement un tel charbon de bois présente une densité comprise entre 0 > 18 et 0,28 et renferme 80 - 90% carbone fixe 5 - I2 matières volatiles 2 - 5% cendres 2 - 4% eau L'aggloméré selon la présente invention peut avoir toute forme géométrique simple telle que batonnet, ovoide,- boule... obtenue par moulage. Le charbon de bois de faible densité se présente sous forme de morceaux de formes irrégulières non définies de taille moyenne comprise généralement entre 20 et 50 mm. Le mélange selon la présente invention présente l'avantage d'une présentation meilleure permettant de réduire le volume du combustible. Par ailleurs , ce mélange en dépit de la faible proportion relative en aggloméré présente une durée de braise importante, tout en conservant l'avantage d'un allumage facile et rapide. Mais la présente invention sera plus aisément comprise à l'aide des exemples suivants donnés, à titre indicatif mais nullement limitatif. Exemple I Dans cet exemple, on effectue un mélange de 20% en poids d'un aggloméré se présentant sous forme de batonnets de 6 cm de long, de section sensiblement elliptique de grand axe environ égal à 3 cm,de petit axe égal à I,5 cm et 80% de charbon de bois basse densité. L'aggloméré présente une densité de 0,4 et une résistance à l'écrasement de IO kg/cm2. Il est obtenu à partir de fines de gra nulométrie comprise entre 0,1 et 6 mm dans une proportion de 88%. Le liant est constitué par de IOS d'amidon insoluble. Enfin on lui fait subir un traitement thermique à I300C de manière à ramener sa teneur en eau à 2%. Le charbon de bois présente une densité de 0,20 et la composition suivante matières volatiles 6% cendres 3% eau 3% carbone fixe (après élimination de l'eau des cendres et matières volatiles) 88%. Exemple 2 Dans cet exemple, on effectue un mélange d'aggloméré et de charbon de bois basse densité dans les memes proportions qu'à l'exemple I, mais l'aggloméré utilisé est obtenu en liant les fines avec un silicate de sodium de rapport molaire SiO/NaSO égal à 2,4 et a subi un traitement thermique à 1200C ce que lui donne la composition finale suivante fines : 93,5% en poids eau : 0% silicate: 6,5% REVENDICATIONS I) Nouveau matériau combustible à base de charbon de bois,caractérisé par le fait qu'il est constitué par un mélange d'aggloméré de fines de charbon de bois à densité élevée et de charbon de bois à basse densité. 2) Nouveau matériau combustible selon la revendication I, caractérisé par le fait qu'il comprend de 15 à 40 % en poids d'aggloméré de fines de charbon de densité comprise entre 0,35 et 0,45 et de 85 à 60 % de charbon de bois de densité comprise entre 0,I8 et 0,28 %. 3) Nouveau matériau combustible selon l'une des revendications I ou 2, caractérisé par le fait que l'aggloméré de résistance à l'écrasement comprise entre 5 et 15 kgfem2 est constitué par un mélange intime de fines de charbon de bois de granulométrie comprise entre O,I et 6 mm liées avec de IO à 20 % d'un liant du groupe de l'amidon insoluble et d'un silicate de sodium soluble. 4) Nouveau matériau combustible selon l'une des revendications I à 3, caractérisé par le fait que le charbon de bois à basse densité comprend 80 à 90 % de carbone fixe 5 à I2 % de matières volatiles 2 à 5 % cendres 2 à 4 % eau